(57)【要約】【課題】塗布時の均一性・付着性とカバー効果をあわせ持ち、外観色と化粧肌色の合致性に優れ、さらに、経時による塗布色の変化の少ない粉末状化粧料を提供する。【解決手段】平均粒子径が０．５μｍ〜２．０μｍである酸化チタン、あるいは平均二次粒子径が０．５μｍ〜２．０μｍである強凝集性酸化チタン  ５〜４０質量％と、塗布時と近い濡れ状態の粉体がその吸油量に達するまでに起こす色変化が少なく、さらに吸油量に達したときの表面色の明るさが一定以上の粉体を配合することを特徴とする粉末状化粧料。【選択図】なし【特許請求の範囲】
【請求項１】
次の成分（Ａ）及び（Ｂ）を含有することを特徴とする粉末状化粧料。（Ａ）平均一次粒子径０．５μｍ〜２．０μｍの酸化チタン、又は平均二次粒子径０．５μｍ〜２．０μｍの強凝集性酸化チタンを５〜４０質量％。
（Ｂ）粉体８９．６質量部に対し、赤色酸化鉄０．４質量部、スクワラン１０質量部を攪拌混合した物を、丸型金皿容器に打型した際の表面色と、その混合物に吸油量までスクワランを加えたものを同じ容器に充填した際の表面色との色差（ΔＥ）が２０．０以下となる粉体  ５０質量％以上。
【請求項２】
さらに、成分（Ｂ）中に、成分（Ｃ）を、（Ｂ）成分中の２０％以上含有することを特徴とする粉末状化粧料。
（Ｃ）粉体８９．６質量部に対し赤色酸化鉄０．４質量部、スクワラン１０質量部を攪拌混合した物を丸型金皿容器に打型した際の表面色と、その混合物に吸油量までスクワランを加えたものを同じ容器に充填した際の表面色との色差（ΔＥ）が２０．０以下であり、かつ、その混合物に吸油量までスクワランを加えたものを同じ容器に充填した際の表面色のメトリック明度（Ｌ＊）の値が５０．０以上である粉体。
【請求項３】
さらに成分（Ｃ）が、硫酸バリウム・ラウロイルリシンである請求項１又は２記載の粉末状化粧料。
【請求項４】
ファンデーションである請求項１〜３のいずれか１項記載の粉末状化粧料。
【発明の詳細な説明】
【技術分野】
【０００１】
本発明は、粉末状化粧料に関し、詳しくは、塗布時の均一性・付着性とカバー効果をあわせ持ち、外観色と化粧肌色の合致性に優れ、さらに、経時による塗布色の変化の少ない粉末状化粧料に関する。
【背景技術】
【０００２】
粉末状化粧料は、塗布時の肌に対する感触が軽く、簡便な方法で均一に塗布できるという特徴から、粉おしろいをはじめとした仕上げ用化粧料に用いられている。しかし、これらの粉末状化粧料では、カバー効果を持たせるために酸化チタンなどの白色顔料を配合すると、肌に対する付着性が上がり伸びにくくなったり、パフなどの塗布具に均一にのりにくいなどの理由から、均一感が損なわれたり、外観色から予測される色に対して塗布色が白く浮いた印象を受け、化粧効果が不自然になるといった問題がある。
【０００３】
また、粉体を含む化粧料においては、配合される粉体が汗や皮脂に濡れることによって、粉体表面の光散乱状態が変化し、色が変化する（くすむ）ということが常に問題として挙げられる。特に、液状成分の配合量の少ない粉末状化粧料においては、製剤中における粉体の濡れ具合が低いため、皮膚上において皮脂や汗で濡れることによる粉体表面の光散乱状態の変化が大きく、そのために色が暗くなり、くすみの原因になると考えられる。さらに、粉末状化粧料では、パフなどを用いて軽い力で肌に塗布するため、塗布した膜の状態が不安定になることから、光散乱状態の変化がさらに大きくなることも、くすみの原因として起因している。
【０００４】
くすみや持続効果に対しては、特定の着色粉体と常温で液体の油剤を特定の割合で配合したり（特許文献１参照）、特定形状の塩基性炭酸カルシウムを配合する（特許文献２参照）などが開示されており、また、塗布時の自然さに対しては、特定の平均粒子径を持つ酸化チタンの配合（特許文献３、４参照）によ粉体化粧料が開示されているが、特にルース状の粉末化粧料においては未だ不十分である。
【０００５】
【特許文献１】特許第３４４５５１９号公報
【特許文献２】特開２００５−２２００５３号公報
【特許文献３】特公平６−６２３８８号公報
【特許文献４】特開平２００５−２２５８２７号公報
【発明の開示】
【発明が解決しようとする課題】
【０００６】
本発明は、塗布時の均一性・付着性とカバー効果をあわせ持ち、外観色と化粧肌色の合致性に優れ、さらに、経時による塗布色の変化の少ない粉末状化粧料を提供することを目的とする。
【課題を解決するための手段】
【０００７】
本発明者は、上記事情に鑑み、鋭意研究を重ねた結果、平均粒子径が０．５μｍ〜２．０μｍである酸化チタン、又は平均二次粒子径が０．５μｍ〜２．０μｍである強凝集性酸化チタンを５〜４０質量％と、塗布時と近い濡れ状態の粉体がその吸油量に達するまで
に起こす色変化が少なく、さらに吸油量に達したときの表面色の明るさが一定以上の粉体を配合することにより、塗布時の均一性・付着性とカバー効果をあわせ持ち、外観色と化粧肌色の合致性に優れ、さらに、経時による塗布色の変化の少ない粉末状化粧料を提供できるに至った。
【０００８】
即ち、第１の発明は、次の成分（Ａ）及び（Ｂ）：
（Ａ）平均粒子径が０．５μｍ〜２．０μｍである酸化チタン、あるいは平均二次粒子径が０．５μｍ〜２．０μｍである強凝集性酸化チタン  ５〜４０質量％
（Ｂ）粉体８９．６質量部に対し、赤色酸化鉄０．４質量部、スクワラン１０質量部を攪拌混合した物を、丸型金皿容器に打型した際の表面色と、その混合物に吸油量までスクワランを加えたものを同じ容器に充填した際の表面色との色差（ΔＥ）が２０．０以下となる粉体  ５０質量％以上
を含有することを特徴とする粉末状化粧料にある。
【０００９】
第２の発明は、さらに、成分（Ｂ）中に、成分（Ｃ）すなわち、粉体８９．６質量部に対し赤色酸化鉄０．４質量部、スクワラン１０質量部を攪拌混合した物を丸型金皿容器に打型した際の表面色と、その混合物に吸油量までスクワランを加えたものを同じ容器に充填した際の表面色との色差（ΔＥ）が２０．０以下であり、かつ、その混合物に吸油量までスクワランを加えたものを同じ容器に充填した際の表面色のメトリック明度（Ｌ＊）の値が５０．０以上である粉体を、（Ｂ）成分中の２０％以上含有することを特徴とする粉末状化粧料にある。
【００１０】
第３の発明は、さらに成分（Ｃ）が、硫酸バリウム・ラウロイルリシンである上記第１又は２発明の粉末状化粧料にある。
【００１１】
本発明において、粉末状化粧料とは、常温、常圧下で自由に流動でき、外観が粉末状である化粧料である。
【発明の効果】
【００１２】
本発明により、塗布時の均一性・付着性とカバー効果をあわせ持ち、外観色と化粧肌色の合致性に優れ、さらに、経時による塗布色の変化の少ない粉末状化粧料を提供することができる。即ち、塗布時にかかる力が軽い粉体化粧料であっても均一に付着し、カバー効果と白浮き感のない自然な仕上がりをもち、さらに、経時で汗や皮脂にぬれたときにもカバー効果の持続があり、色ぐすみしない粉末化粧料である。
【発明を実施するための最良の形態】
【００１３】
以下、本発明の実施の形態を詳述する。本発明で用いる酸化チタンは平均一次粒子径あるいは強凝集性の場合の平均二次粒子径が０．５μｍ〜２．０μｍであり、好ましくは０．６μｍ〜１．２μｍである。０．５μｍ以下であるものは、粉末状化粧料にファンデーションとしてのカバー効果が期待できる程度の量を配合する場合には、凝集性が強く感じられ、塗布時の均一性が得られないことに加え、外観色に対して塗布色が白く感じられたり、仕上がりの白浮き感があり不自然に感じられる。また、２．０μｍ以上であると、カバー効果が得られない、あるいはカバー効果を出すために大量の配合が必要となり、感触が硬くなったり、経時でのカバー効果の持続が得られないという欠点がある。なお、本発明でいう強凝集性酸化チタンとは、通常工業的に用いる条件で機械的分散を行っても容易に一次粒子まで解砕されず、ほとんどが二次粒子として残るものをいう。
【００１４】
本発明で用いる酸化チタンの配合量は５〜４０質量％であり、好ましくは１０〜２５質量％である。５質量％以下であると好ましいカバー効果が得られない場合があり、４０質量％以上であると感触が固くなったり、肌に対しての軽い感触が失われる場合があり、好
ましくない。
【００１５】
本発明の酸化チタンは、固体触媒活性や光触媒活性を抑制する目的で、粒子表面に、Ａｌ、Ｓｉ、Ｚｒ、Ｔｉ、Ｚｎからなる群より選ばれた少なくとも１種の元素の含水酸化物および／または酸化物が被覆されていても良く、さらにこれらの処理と同時又は単独で、シリコーン化合物、シラン、金属石鹸、フッ素化合物、水溶性高分子化合物、Ｎ−アシル化リジン、ポリオール、アクリル樹脂、メタクリル樹脂、スチレン樹脂、ウレタン樹脂などからなる群より選ばれた少なくとも１種の有機物で被覆されていても良い。
【００１６】
本発明で用いる酸化チタンの具体例としては、テイカ社より発売されている、ＭＰ−１００、ＭＰ−７０、石原産業社より発売されているＴＴＯ−Ａ−１等が挙げられる。
【００１７】
本発明で用いる、粉体８９．６質量部に対し、赤色酸化鉄０．４質量部、スクワラン１０質量部を攪拌混合した物を、丸型金皿容器に打型した際の表面色と、その混合物に吸油量までスクワランを加えたものを同じ容器に充填した際の表面色との色差（ΔＥ）が２０．０以下となる粉体は、塗布時と近い濡れ状態の粉体がその吸油量に達するまでに起こす色変化が少ない粉体であり、従来公知の各種表面処理を施していても良い。丸型金皿容器に打型する圧力は、上記スクワラン１０質量部を用いた場合において、同じ物を打型しても圧力に応じては表面色が変わらなくなる程度以上の圧力で行う。つまり、その圧力以上では何ら表面色の変化が生じないという圧力で行う。ΔＥはＬ＊ａ＊ｂ＊表色系における３次元での距離をもって表す。表面処理を施した場合、その状態でΔＥが２０以下であれば良く、さらに、特開平２００４−３６８７７３号公報に示されているような、ΔＥを小さくすることができる表面処理を用いるとなお良い。この粉体は、経時で汗や皮脂にぬれたときに色変化が少ない、すなわち、くすみ感の少ないという効果を発揮するためには、５０質量％以上の配合が必要である。
【００１８】
さらに、粉体８９．６質量部に対し赤色酸化鉄０．４質量部、スクワラン１０質量部を攪拌混合した物を丸型金皿容器に打型した際の表面色と、その混合物に吸油量までスクワランを加えたものを同じ容器に充填した際の表面色との色差（ΔＥ）が２０．０以下であり、かつ、その混合物に吸油量までスクワランを加えたものを同じ容器に充填した際の表面色のメトリック明度（Ｌ＊）の値が５０．０以上である粉体は、吸油量に達したときの表面色の明るさが一定以上の粉体であり、すなわち、上記の酸化チタンとあわせて配合することによるカバー効果を持続させることができる粉体である。この粉体についても、上記の性質を持つ範囲であれば、任意の表面処理を施してもかまわない。
【００１９】
本発明で用いる、粉体８９．６質量部に対し赤色酸化鉄０．４質量部、スクワラン１０質量部を攪拌混合した物を丸型金皿容器に打型した際の表面色と、その混合物に吸油量までスクワランを加えたものを同じ容器に充填した際の表面色との色差（ΔＥ）が２０．０以下であり、かつ、その混合物に吸油量までスクワランを加えたものを同じ容器に充填した際の表面色のメトリック明度（Ｌ＊）の値が５０．０以上である粉体としては、硫酸バリウム、炭酸カルシウム、ラウロイルリシン、ステアリン酸亜鉛などがあり、特に配合時の付着性と分散性が良好であることから、硫酸バリウム、ラウロイルリシンが好ましい。また、配合量としては、粉体８９．６質量部に対し赤色酸化鉄０．４質量部、スクワラン１０質量部を攪拌混合した物を丸型金皿容器に打型した際の表面色と、その混合物に吸油量までスクワランを加えたものを同じ容器に充填した際の表面色との色差（ΔＥ）が２０．０以下である粉体の総量の２０%以上が好ましく、それ以下であると、経時変化で粉体が濡れた時の明度が低いため、経時でのカバー効果が得られないため好ましくない。
【００２０】
本発明の粉末化粧料には、上記の各成分以外に、本発明の効果を損なわない範囲で、通常化粧料に用いられる油剤、粉体（顔料、色素、樹脂）、フッ素化合物、樹脂、界面活性
剤、粘剤、防腐剤、香料、紫外線吸収剤（有機系、無機系を含み、ＵＶ−Ａ、Ｂのいずれに対応していても構わない）、保湿剤、塩類、溶媒、酸化防止剤、キレート剤、中和剤、ｐＨ調整剤、昆虫忌避剤等の成分を使用することができる。
【００２１】
上記の油剤としては、通常化粧料に用いられる揮発性および不揮発性の油剤、溶剤、ならびに樹脂等が挙げられ、常温で液体、ペースト、固体のいずれであっても構わない。油剤の例としては、例えばセチルアルコール、イソステアリルアルコール、ラウリルアルコール、ヘキサデシルアルコール、オクチルドデカノール等の高級アルコール、イソステアリン酸、ウンデシレン酸、オレイン酸等の脂肪酸、グリセリン、ソルビトール、エチレングリコール、プロピレングリコール、ポリエチレングリコール等の多価アルコール、ミリスチン酸ミリスチル、ラウリン酸ヘキシル、オレイン酸デシル、ミリスチン酸イソプロピル、ジメチルオクタン酸ヘキシルデシル、モノステアリン酸グリセリン、フタル酸ジエチル、モノステアリン酸エチレングリコール、オキシステアリン酸オクチル等のエステル類、流動パラフィン、パラフィン、ワセリン、スクワラン等の炭化水素、ラノリン、還元ラノリン、カルナバロウ、キャンデリラロウ、セレシン、オゾケライト、マイクロクリスタリンワックス等のロウ、ミンク油、カカオ脂、ヤシ油、パーム核油、ツバキ油、ゴマ油、ヒマシ油、オリーブ油等の油脂、ポリエチレンワックス、エチレン・α−オレフィン・コオリゴマー、エチレンプロピレンポリマー等が挙げられる。
【００２２】
また、別の形態の油剤の例としては、例えばジメチルポリシロキサン、メチルハイドロジェンポリシロキサン、メチルフェニルポリシロキサン、ポリエーテル変性オルガノポリシロキサン、フルオロアルキル・ポリオキシアルキレン共変性オルガノポリシロキサン、アルキル変性オルガノポリシロキサン、末端変性オルガノポリシロキサン、フッ素変性オルガノポリシロキサン、アミノ変性オルガノポリシロキサン、シリコーンゲル、アクリルシリコーン、トリメチルシロキシケイ酸、シリコーンＲＴＶゴム等のシリコーン化合物、パーフルオロポリエーテル、フッ化ピッチ、フルオロカーボン、フルオロアルコール等のフッ素化合物が挙げられる。
【００２３】
粉体の例としては、赤色１０４号、赤色１０２号、赤色２２６号、赤色２０１号、赤色２０２号、黄色４号、黒色４０１号等の色素、青色１号アルミニウムレーキ、黄色４号アルミニウムレーキ、黄色５号アルミニウムレーキ、黄色２０３号バリウムレーキ等のレーキ色素、ナイロンパウダー、シルクパウダー、ウレタンパウダー、テトラフルオロエチレンパウダー、シリコーンパウダー、ポリメタクリル酸メチルパウダー、シリコーンエラストマー球状粉体、ポリエチレン末等の高分子、黄酸化鉄、ベンガラ、黒酸化鉄、酸化クロム、カーボンブラック、群青、紺青等の有色顔料、酸化亜鉛、酸化チタン、酸化セリウム等の白色顔料、マイカ、セリサイト、カオリン等の体質顔料、雲母チタン、ベンガラ被覆雲母チタン、カルミン被覆雲母チタン、紺青被覆雲母チタン、黒酸化鉄被覆雲母チタン等のパール顔料、炭酸マグネシウム、珪酸アルミニウム、珪酸マグネシウム等の金属塩、シリカ、アルミナ等の無機粉体、ベントナイト、スメクタイト、窒化ホウ素、微粒子酸化チタン、微粒子酸化亜鉛等が挙げられる。
【００２４】
これら各種の粉体は、従来公知の各種表面処理、例えば、シリコーン処理、シラン処理、金属石鹸処理、フッ素化合物処理、油剤処理、水溶性高分子化合物処理、Ｎ−アシル化リジン処理、樹脂処理、ワックス処理、金属酸化物処理、プラズマ処理、メカノケミカル処理、粘剤処理などが行われていてもいなくてもかまわない。
【００２５】
溶媒の例としては、精製水、環状シリコーン、エタノール、軽質流動イソパラフィン、低級アルコール、エーテル類、ＬＰＧ、フルオロカーボン、Ｎ−メチルピロリドン、フルオロアルコール、揮発性直鎖状シリコーン、次世代フロン等が挙げられる。
【００２６】
界面活性剤としては、例えばアニオン型界面活性剤、カチオン型界面活性剤、ノニオン型界面活性剤、ベタイン型界面活性剤を用いることができる。
【００２７】
粘剤、樹脂の例としては、ポリアクリル酸ナトリウム、セルロースエーテル、アルギン酸カルシウム、カルボキシビニルポリマー、エチレン／アクリル酸共重合体、ビニルピロリドン系ポリマー、ビニルアルコール／ビニルピロリドン共重合体、窒素置換アクリルアミド系ポリマー、ポリアクリルアミド、カチオン化ガーガム等のカチオン系ポリマー、ジメチルアクリルアンモニウム系ポリマー、アクリル酸メタクリル酸アクリル共重合体、ＰＯＥ／ＰＯＰ共重合体、ポリビニルアルコール、プルラン、寒天、ゼラチン、タマリンド種子多糖類、キサンタンガム、カラギーナン、ハイメトキシルペクチン、ローメトキシルペクチン、ガーガム、アラビアゴム、結晶セルロース、アラビノガラクタン、カラヤガム、トラガカントガム、アルギン酸、アルブミン、カゼイン、カードラン、ジェランガム、デキストラン、セルロース、ポリエチレンイミン、高重合ポリエチレングリコール、カチオン化シリコーン重合体、合成ラテックス等が挙げられる。
【実施例】
【００２８】
以下、実施例、及び比較例に基づいて本発明を詳明する。実施例及び比較例の粉末化粧料の各種特性に対する評価方法を以下に示す。
【００２９】
・化粧料の皮膚有用性評価
専門パネラーを各評価項目ごとに１０名ずつ用意し（但し、項目によりパネラーが重複する場合もある）、下記に示す評価基準に従って評価を行い、全パネラーの合計点数を以て評価結果とした。従って、点数が高いほど評価項目に対する有用性が高いことを示す。（満点：５０点）
【００３０】
−−−−−−−−−−−−−−−−−−−−
評  価  基  準                点数  
−−−−−−−−−−−−−−−−−−−−
効果が高く感じられる            ５    
効果が感じられる                ４    
効果はやや感じられる            ３    
効果はわずかしか感じられない    ２    
効果が感じられない              １    
−−−−−−−−−−−−−−−−−−−−
【００３１】
・実施例１
下記に示す処方と製造方法に従い、ルース状ファンデーションを作製した。
【００３２】
−−−−−−−−−−−−−−−−−−−−−−−−−−−−−−−−−−−
成分名                                          配合量（質量％）
−−−−−−−−−−−−−−−−−−−−−−−−−−−−−−−−−−−
成分Ａ                                                                
（１）ベンガラ                                              ０．３５  
（２）黄酸化鉄                                              １．００  
（３）黒酸化鉄                                              ０．１８  
（４）平均一次粒子径１．０μｍのシリコーン処理酸化チタン  １５．００  
（５）板状硫酸バリウム                                      ５．００  
（ΔＥ：１２．０、Ｌ＊：５１．１  ）                            
（６）ラウロイルリシン粉末                                ２０．００  
（ΔＥ：１６．４、Ｌ＊：５２．９  ）                            
（７）タルク                                              ３５．４７  
（ΔＥ：１０．０、Ｌ＊：４５．８  ）                            
（８）コーンスターチ                                      １０．００  
（ΔＥ：１８．７、Ｌ＊：４４．０  ）                            
（９）ポリメタクリル酸メチルパウダー  ＊注１                ４．００  
（１０）雲母チタン                    ＊注２                ４．００  
成分Ｂ                                                                
（１１）ジメチルポリシロキサン                              ２．５０  
（１２）イソステアリン酸水添ヒマシ油                        １．５０  
（１３）１，３−ブチレングリコール                          １．００  
−−−−−−−−−−−−−−−−−−−−−−−−−−−−−−−−−−−
＊注１；松本油脂製薬社製  マツモトマイクロスフェアーＭ
＊注２；メルク社製  Ｔｉｍｉｒｏｎ  Ｓｕｐｅｒ  Ｇｏｌｄ
【００３３】
・製造方法
成分Ａをミキサーにて混合した。次いで、均一に混合・溶解した成分Ｂを成分Ａに加えてさらに混合した。得られた粉末をアトマイザーにて粉砕し、メッシュを通した後、容器に充填して製品を得た。
【００３４】
・実施例２
下記に示す処方と製造方法に従い、ルース状ファンデーションを作製した。
【００３５】
−−−−−−−−−−−−−−−−−−−−−−−−−−−−−−−−−−−−
成分名                                            配合量（質量％）
−−−−−−−−−−−−−−−−−−−−−−−−−−−−−−−−−−−−
成分Ａ                                                                  
（１）ベンガラ                                                ０．６０  
（２）黄酸化鉄                                                １．６０  
（３）黒酸化鉄                                                ０．２８  
（４）平均二次粒子径０．８７μｍの強凝集性酸化チタン        １２．００  
（５）分岐型シリコーン、メチルハイドロジェン                            
ポリシロキサン二重処理セリサイト  ＊注３            ２０．００  
（ΔＥ：６．６、Ｌ＊：５２．０  ）                                
（６）炭酸カルシウム                                        １０．００  
（ΔＥ：１９．４、Ｌ＊：５４．５  ）                              
（７）タルク                                                ３６．５２  
（ΔＥ：１０．０、Ｌ＊：４５．８  ）                              
（８）セルロースパウダー                                    １０．００  
（ΔＥ：１８．０、Ｌ＊：４４．６  ）＊注４                        
（９）ナイロンパウダー                                        ５．０    
成分Ｂ                                                                  
（１０）ジメチルポリシロキサン                                ２．５０  
（１１）スクワラン                                            １．００  
（１２）ジカプリル酸プロピレングリコール                      ０．５０  
−−−−−−−−−−−−−−−−−−−−−−−−−−−−−−−−−−−−
＊注３；特開２００４−３６８７７３号公報  実施例１記載の処理粉体
セリサイト１００質量部に対し、信越化学工業社製ＫＦ−９９０９（トリエトキシシリルエチルポリジメチルシロキサンエチルヘキシルジメチコン）１５質量部とイソプロピルアルコール３００質量部を溶剤としてスラリー化して、湿式処理にて被覆処理した後、減圧乾燥にてイソプロピルアルコールを留去し、次いで信越化学工業社製ＫＦ−９
９０１（メチルハイドロジェンポリシロキサン）５質量部をヘキサン５質量部を溶剤としたものと、攪拌、混合して、乾式処理にて被覆処理した。その後、乾熱オーブンにて１４０℃で８時間加熱して得た処理粉体。
＊注４；旭化成工業社製  アビセルＰＨ−Ｍ０６
【００３６】
・実施例３
実施例１で用いたラウロイルリシン粉末（ΔＥ：１６．４、Ｌ＊：５２．９）の代わりに、タルク（ΔＥ：１０．０、Ｌ＊：４５．８であり、５０．０以上を満たさない）を用いた他は全て実施例１と同様に行い、ルース状ファンデーションを得た。
【００３７】
・比較例１
実施例１で用いた平均一次粒子径１．０μｍのシリコーン処理酸化チタンの代わりに、平均一次粒子径０．３μｍのシリコーン処理酸化チタンを用いた他は全て実施例１と同様に行い、ルース状ファンデーションを得た。
【００３８】
・比較例２
実施例２で用いた平均二次粒子径０．８７μｍの強凝集性酸化チタンの代わりに、平均二次粒子径２．５μｍの凝集性酸化チタンを用いた他は全て実施例２と同様に行い、ルース状ファンデーションを得た。
【００３９】
・比較例３
実施例１で用いたタルク（ΔＥ：１０．０）の代わりに、平均粒子径１０μｍの合成マイカ（ΔＥ：２４．９）を用いた他は全て実施例１と同様に行い、ルース状ファンデーションを得た。
【００４０】
・比較例４
実施例２で用いたセルロースパウダー（ΔＥ：１８．０  ）の代わりに、ポリメタクリル酸メチルパウダー（ΔＥ：３６．８）、分岐型シリコーン・メチルハイドロジェンポリシロキサン二重処理セリサイト（ΔＥ：６．６、Ｌ＊：５２．０）の代わりに、ミリスチン酸亜鉛処理セリサイト（ΔＥ２４．１、Ｌ＊：５３．８  ）を用いた他は全て実施例２と同様に行い、ルース状ファンデーションを得た。
【００４１】
上記の各実施例及び比較例で得られた粉末化粧料の評価結果を以下に示す。
【００４２】
（粉末化粧料の塗布時の評価結果）
−−−−−−−−−−−−−−−−−−−−−−−−−−−−−−−−−−−
評価項目                            
−−−−−−−−−−−−−−−−−−−−−−−−−−−−−−
塗布時の均一性・      カバー効果      塗布色の自然さ・    
付着性                              外観色との一致      
−−−−−−−−−−−−−−−−−−−−−−−−−−−−−−−−−−−
実施例１      ４７                ４３              ４６            
実施例２      ４１                ４６              ４１            
実施例３      ４６                ４１              ４７            
比較例１      ２７                ４３              １７            
比較例２      ３６                ２０              ４６            
比較例３      ４３                ４３              ４５            
比較例４      ４２                ４６              ４０            
−−−−−−−−−−−−−−−−−−−−−−−−−−−−−−−−−−−
【００４３】
（粉末化粧料の経時での評価結果）
−−−−−−−−−−−−−−−−−−−−−−−−−−−−−−−
評価項目                    
−−−−−−−−−−−−−−−−−−−−−−−−−−
カバー効果の持続        色変化のなさ          
−−−−−−−−−−−−−−−−−−−−−−−−−−−−−−−
実施例１            ４３                  ４２              
実施例２            ４５                  ４６              
実施例３            ３９                  ３８              
比較例１            ４６                  ３５              
比較例２            １８                  ２５              
比較例３            １９                  １７              
比較例４            ２１                  １６              
−−−−−−−−−−−−−−−−−−−−−−−−−−−−−−−
【００４４】
上記結果より、本発明の各実施例は比較例と比べてより高い評価を示していることが判った。実施例１〜３は、本発明を用いた粉末化粧料に関するものであり、各評価項目に関して高い評価を得た。これに対して、比較例１は平均１次粒子径が小さい酸化チタンを用いた例であり、カバー効果はあるものの、均一感あるいは塗布色の自然さに欠け、また、表面色に対し塗布色が白く浮いた感じに仕上がる傾向が見られた。また、比較例２は二次粒子径が大きくなるよう凝集させた酸化チタンを用いた例であり、自然さはあるものの、カバー力とその持続において不充分である。
【００４５】
また、比較例３、４は、ΔＥあるいはＬ＊が条件を満たさない場合であるが、カバー効果はあるものの、いずれも、カバー効果の持続や色変化のなさにおいて不十分であった。
【００４６】
以下、種々の処方からなる本発明に係る粉末化粧料の応用例を示す。
【００４７】
・応用例１
−−−−−−−−−−−−−−−−−−−−−−−−−−−−−−−−−−−−−
成分名                                              配合量（質量％）
−−−−−−−−−−−−−−−−−−−−−−−−−−−−−−−−−−−−−
（１）ベンガラ                                                    ０．３  
（２）黄酸化鉄                                                    ０．９  
（３）黒酸化鉄                                                    ０．１５
（４）平均一次粒子径０．７μｍのシリコーン処理酸化チタン        １２．０  
テイカ社製ＭＰ−７０にメチルハイドロジェンポリシロキサンを          
１％被覆処理したもの                                                
（５）ラウロイルリシン粉末  味の素社製  アミホープＬＬ          ２０．０  
（ΔＥ：１６．４、Ｌ＊：５２．９）                                  
（６）ベタイン・ラフィノース被覆処理板状硫酸バリウム              ５．０  
（ΔＥ：１０．５、Ｌ＊：４８．９）                                  
（７）タルク（ΔＥ：１０．０、Ｌ＊：４５．８）                  ３０．０  
（８）コーンスターチ（ΔＥ：１８．７、Ｌ＊：４４．０）          １０．０  
（９）合成金雲母（ΔＥ：２１．９、Ｌ＊：４９．７）                残  余  
（１０）ポリメタクリル酸メチルパウダー                            ４．０  
松本油脂製薬社製マツモトマイクロスフェアーＭ                        
（１１）雲母チタン  メルク社製                                            
Ｔｉｍｉｒｏｎ  Ｓｕｐｅｒ  Ｇｏｌｄ                    ２．５  
Ｔｉｍｉｒｏｎ  Ｓｕｐｅｒ  Ｒｅｄ                      １．５  
（１２）シルクパウダー                                            ０．５  
ＫＢセーレン社製  シルクパウダーＸ                                
（１３）メチルフェニルポリシロキサン                              １．２  
（１４）イソステアリン酸水添ヒマシ油                              １．２  
（１５）１，３−ブチレングリコール                                １．２  
（１６）加水分解コンキオリン                                      ０．１  
（１７）防腐剤                                                    適  量  
【００４８】
・応用例２
−−−−−−−−−−−−−−−−−−−−−−−−−−−−−−−−−−−−−
成分名                                              配合量（質量％）
−−−−−−−−−−−−−−−−−−−−−−−−−−−−−−−−−−−−−
（１）ベンガラ                                                    ０．３  
（２）黄酸化鉄                                                    ０．９  
（３）黒酸化鉄                                                    ０．１５
（４）ラウロイルリシン処理平均二次粒子径０．８７μｍの          １２．０  
強凝集性酸化チタン                                                
（５）ラウロイルリシン処理セリサイト                            １０．０  
（ΔＥ：１４．４、Ｌ＊：５２．６）                                  
（６）ラウロイルリシン処理板状硫酸バリウム                      ２０．０  
（ΔＥ：１．３、Ｌ＊：５２．４）                                    
（７）（２−メタクリロイルオキシエチルホスホリルコリン／
ステアリルメタクリレート）共重合体被覆処理タルク
（ΔＥ：１１．５、Ｌ＊：４８．８４）                        ５．０  
（８）シリコーン処理タルク（ΔＥ：１１．４、Ｌ＊：５０．６）    １０．０  
（９）シリコーン処理セリサイト（ΔＥ：２１．８、Ｌ＊：５２．３）  残  余  
（１０）ポリメチルシルセスキオキサン                              ５．０  
ＧＥ東芝シリコーン社製シリコン１４５Ａ                              
（１１）ジメチルポリシロキサン                                    ３．５  
（１２）流動パラフィン                                            ２．０  
（１３）パラメトキシケイ皮酸２−エチルヘキシル                    ０．５  
（１４）水溶性コラーゲン                                          ０．１  
（１５）防腐剤                                                    適  量  
（１６）香料                                                      適  量  
【００４９】
・応用例３
−−−−−−−−−−−−−−−−−−−−−−−−−−−−−−−−−−−−−
成分名                                              配合量（質量％）
−−−−−−−−−−−−−−−−−−−−−−−−−−−−−−−−−−−−−
（１）シリコーン処理ベンガラ                                      ０．３５
（２）シリコーン処理黄酸化鉄                                      １．０  
（３）シリコーン処理黒酸化鉄                                      ０．２  
（４）平均一次粒子径１．０μｍのシリコーン処理酸化チタン        ２０．０  
テイカ社製ＭＰ−１００にメチルハイドロジェンポリ                    
シロキサンを１％被覆処理したもの                                    
（５）分岐型シリコーン、メチルハイドロジェンポリシロキサン      ２０．０  
二重処理セリサイト                                              
（ΔＥ：６．６、Ｌ＊：５２．０）                                    
（６）ステアリン酸亜鉛                                            ５．０  
（ΔＥ：８．５、Ｌ＊：５２．８）                                    
（７）シリコーン処理タルク                                      ２０．０  
（ΔＥ：１１．４、Ｌ＊：５０．６）                                  
（８）（２−メタクリロイルオキシエチルホスホリルコリン／        １０．０  
ステアリルメタクリレート）共重合体被覆処理タルク                  
（ΔＥ：１１．５、Ｌ＊：４８．８）                                  
（９）シリコーン処理セリサイト                                    残  余  
（ΔＥ：２１．８、Ｌ＊：５２．３）                                  
（１０）（ジメチコン／ビニルジメチコン）クロスポリマー            ２．０  
（１１）ナイロンパウダー                                          ２．０  
東レ社製  ＳＰ−５００                                            
（１２）ジメチルポリシロキサン                                    ３．０  
（１３）α−オレフィンオリゴマー                                  ２．０  
（１４）ジカプリル酸プロピレングリコール                          １．０  
（１５）チンピエキス                                              ０．１  
（１６）ホエイ                                                    ０．１  
（１７）防腐剤                                                    適  量  
【産業上の利用可能性】
【００５０】
本発明により、塗布時の均一性・付着性とカバー効果をあわせ持ち、外観色と化粧肌色の合致性に優れ、さらに、経時による塗布色の変化の少ない粉末状化粧料を提供できる。